(57)【要約】【課題】中間型などの構成要素の損傷の発生を抑制でき、かつ一時に複数個の素子が成形できる素子成形用部材および、当該素子成形用部材を用いた素子の製造方法、当該素子成形用部材を用いて形成した素子を提供する。【解決手段】素子成形用部材１０は、積層配置される積層要素を複数備える。積層要素は、成形を行なうための１対の型（上型１および下型２）と、上型１および下型２の外周面を囲むように配置した中空の胴型４と、１対の型のうちの一方の型である上型１に連接し、当該上型１を、胴型４の長軸方向において胴型４の内周面に沿って押圧する押圧部材５と、上型１および下型２の間において、素子を構成する素材３の位置を調整する枠型６とを含む。押圧部材５は拘束部５ａを含み、積層要素は胴型４の長軸方向に沿って積層される。【選択図】図１
2010202419.tif 000002
【特許請求の範囲】
【請求項１】
素子を成形する素子成形用部材であり、
積層配置される積層要素を複数備え、
前記積層要素は、
成形を行なうための１対の型と、
前記型の外周面を囲むように配置した中空の胴型と、
前記１対の型のうちの一方の型に連接し、前記一方の型を、前記胴型の長軸方向において前記胴型の内周面に沿って押圧する押圧部材とを含み、
前記積層要素は前記胴型の長軸方向に沿って積層される、素子成形用部材。
【請求項２】
前記押圧部材は、前記胴型の長軸方向において前記胴型の内周面に沿って延在し、前記胴型の内周面が規定する空洞部分に挿入する挿入部分を含む、請求項１に記載の素子成形用部材。
【請求項３】
前記押圧部材は、前記胴型の長軸方向において前記胴型の外周面に沿って延在し、前記胴型の外周面の少なくとも一部を囲む拘束部分を含む、請求項１または２に記載の素子成形用部材。
【請求項４】
前記胴型の平面外形および前記押圧部材の前記拘束部分の平面内形はそれぞれ円形状であり、
前記押圧部材における前記拘束部分のうち、前記胴型の外周面と重なる部分の前記長軸方向に沿った方向での長さをＬｏ（ｍｍ）、前記押圧部材における前記拘束部分の、前記長軸方向に交差する断面がなす円形の内側の径をＤｓｉ（ｍｍ）、前記胴型の、前記長軸方向に交差する断面がなす円形の外側の径をＤｏ（ｍｍ）、前記胴型の熱膨張係数をα１（／℃）、前記押圧部材の熱膨張係数をα２（／℃）、前記素材を成形する際に前記素材を加熱する温度と、前記素材を前記１対の型の間に配置した室温との差をΔＴ（℃）とすれば、
０．５°≧ａｒｃｔａｎ（（Ｄｓｉα２−Ｄｏα１）×ΔＴ／Ｌｏ）
の関係を満たす、請求項３に記載の素子成形用部材。
【請求項５】
前記胴型の平面内形および前記型の平面外形はそれぞれ円形状であり、
前記胴型の、前記長軸方向に交差する断面がなす円形の内側の径をＤｉ（ｍｍ）、前記型の、前記長軸方向に交差する断面がなす円形の径をＤｐ（ｍｍ）、前記胴型の熱膨張係数をα１（／℃）、前記型の熱膨張係数をα３（／℃）、前記素材を成形する際に前記素材を加熱する温度と、前記素材を前記１対の型の間に配置した室温との差をΔＴ（℃）とすれば、
α１＜α３であり、かつ、
０．０３０≧（α１Ｄｉ−α３Ｄｐ）ΔＴ＋（Ｄｉ−Ｄｐ）≧０．００３
の関係を満たす、請求項１〜４のいずれか１項に記載の素子成形用部材。
【請求項６】
前記押圧部材の材質は、石英ガラス、ガラス状カーボン、グラファイト、窒化珪素、炭化珪素、アルミナ、炭化ボロン、ジルコニア、炭化タンタル、モリブデン、タングステンからなる群から選択されるいずれか１つを含む、請求項１〜５のいずれか１項に記載の素子成形用部材。
【請求項７】
前記胴型は、熱膨張係数が１．０×１０−７（／℃）以上３．５×１０−６（／℃）以下の材料を少なくとも９０質量％以上含む、請求項１〜６のいずれか１項に記載の素子成形用部材。
【請求項８】
前記胴型は、石英ガラスを少なくとも９０質量％以上含む、請求項１〜７のいずれか１項に記載の素子成形用部材。
【請求項９】
前記胴型は、窒化珪素を少なくとも９０質量％以上含む、請求項１〜７のいずれか１項に記載の素子成形用部材。
【請求項１０】
前記型の外周面のうち、少なくとも前記胴型の内周面と対向する摺動面は、炭素を含む材料により構成されている、請求項１〜９のいずれか１項に記載の素子成形用部材。
【請求項１１】
前記型において、前記摺動面と、前記素材を押圧する押圧面とが交差するエッジ部には、０．２ｍｍ以上１．０ｍｍ以下のＲ面取り加工またはＣ面取り加工が施されている、請求項１０に記載の素子成形用部材。
【請求項１２】
前記炭素を含む材料は、グラファイト、ガラス状カーボン、ＤＬＣ、ダイヤモンドからなる群から選択されるいずれか１つを含む、請求項１０または１１に記載の素子成形用部材。
【請求項１３】
前記積層要素は、前記１対の型の間において、前記素子を構成する素材の位置を調整する枠型をさらに含み、
前記枠型は、曲げ強度３００ＭＰａ以上のセラミックスにて構成される、請求項１〜１２のいずれか１項に記載の素子成形用部材。
【請求項１４】
前記枠型は、炭化珪素、窒化珪素、アルミナ、炭化ボロン、ジルコニア、炭化タンタルからなる群から選択されるいずれか１つを含む材料により構成される、請求項１３に記載の素子成形用部材。
【請求項１５】
請求項１〜１４のいずれか１項に記載の素子成形用部材を用いた素子の製造方法。
【請求項１６】
請求項１〜１４のいずれか１項に記載の素子成形用部材を用いて成形した素子。
【発明の詳細な説明】
【技術分野】
【０００１】
本発明は、ガラスレンズなどの光学素子を成形するための素子成形用部材、当該素子成形用部材を用いた素子の製造方法および素子に関するものであり、より特定的には、複数個の素子の成形を一時に可能とし、かつ、素子成形用部材の各構成要素の傾きを抑制する素子成形用部材、および当該素子成形用部材を用いた素子の製造方法、当該素子成形用部材を用いた素子に関するものである。
【背景技術】
【０００２】
たとえばデジタルカメラ、遠赤外線カメラや携帯電話など、各種光学機器や光学通信機器などに用いる光学素子としてのレンズとしては、高性能化の要請に応えるため、非球面レンズや回折レンズが用いられている。非球面レンズや回折レンズを研磨加工により製造することは非常にコストがかかるため、素子成形用部材を用いて成形加工を行なうことが主流である。
【０００３】
成形加工により光学素子などの素子を成形する技術においては、素子成形用部材のうち、成形を行なうための１対の型の内部に素子となるべき素材を配置した状態で当該型および素材を加熱し、所定の温度となった状態で型を加圧することで素材を変形加工している。たとえば特開平１−１７６２４０号公報（以下、「特許文献１」という）においては、上下１対の型に挟まれた領域に、成形したい素子（レンズ）の形状を素材に転写するための面を備える中間型を配置しており、円筒形状を有する胴型の長軸方向において、胴型の内周面に沿って摺動する上下１対の型および中間型を備える、素子を成形するための素子成形用部材が開示されている。
【０００４】
また、中間型を素子成形用部材の長軸方向（上下方向）に複数台積層配置し、各中間型に挟まれた領域、および最上位の中間型と、上下１対の型のうち上側の型（上型）とに挟まれた領域、および最下位の中間型と、上下１対のうち下側の型（下型）とに挟まれた領域に、それぞれ素子を成形するための素材を配置することにより、１度に複数個の素子を成形できる素子成形用部材が開示されている。
【先行技術文献】
【特許文献】
【０００５】
【特許文献１】特開平１−１７６２４０号公報
【発明の概要】
【発明が解決しようとする課題】
【０００６】
しかしながら、上述した特許文献１に開示されている素子成形用部材では、以下のような問題があることを発明者は見出した。すなわち、上述した従来の素子成形用部材では、中間型の両面に存在する、成形したい素子（レンズ）の形状を素材に転写するための面（転写面）の軸方向（転写面の中央部における、当該転写面に垂直に延びる法線方向）が、素子成形用部材全体の長軸方向（胴型の長軸方向）に対して傾きを生じることがある。特に当該中間型は、胴型の長軸方向に対して交差する２つの面（上下面）に、成形したい素子（レンズ）の形状を素材に転写するための転写面を有しているため、胴型の長軸方向に対する当該転写面の軸方向の傾きの制御が困難である。
【０００７】
そして、中間型が上下１対の型や胴型の長軸方向に対して傾きを生じた状態で成形加工を行なうと、中間型の転写面の形状を転写された素子においては、当該中間型の傾きに起因して形状が設計時の形状と異なる（中間型の傾きに応じて、素子の表面形状が設計時の形状に対して傾いた状態となる）。このため、成形した素子の形状精度が悪化し、素子の形状不良などの問題が発生する可能性がある。
【０００８】
そこで、上述した傾きの制御を行なうために、たとえば中間型の、素子成形用部材全体の長軸方向（上下方向）に沿った方向の長さ（厚み）を厚くして、胴型の内周面に対する中間型の接触面積を大きくすることが考えられる。このようにすれば、中間型が胴型などの素子成形用部材の他の構成要素の長軸方向に対して傾くことを抑制するとも考えられる。しかし、この方法により中間型の胴型に対する傾きを抑制するためには、中間型の厚みを非常に厚くする必要がある。その結果、素子成形用部材の上記長軸方向におけるサイズが大きくなり、結果的に素子成形用部材の設備全体がコスト高になることが考えられる。また、成形加工を行なう際に上下１対の型を加熱する場合、設備全体が大きいために型などの構成要素全体を均一に加熱することが難しくなる（いわゆる均熱性の問題が発生する）ことがある。
【０００９】
また、中間型の傾きが制御できないまま、すなわち中間型の上記軸方向が、胴型の長軸方向に対して傾きを生じたまま成形加工を進めると、以下のような問題が発生することが考えられる。すなわち、中間型において成形したい素子（レンズ）の形状を転写するための転写面が胴型の長軸に対して傾いた状態で、成形加工のため１対の型や中間型の押圧を行なうと、当該押圧時に中間型の傾いた転写面のエッジ部分が胴型の内周面と干渉してカジリ現象を起こし、胴型の内周面が損傷する場合がある。また、中間型の傾いた転写面のエッジ部分も損傷する可能性もある。このような損傷の発生は、素子成形用部材の構成要素の耐久性を劣化させる。したがって、中間型の軸方向が胴型の長軸方向に対して傾かないよう制御した上で、成形加工を行なうことが必要であると考えられる。
【００１０】
本発明は、上述した各問題に鑑みなされたものであり、その目的は、中間型などの構成要素の損傷の発生を抑制でき、かつ一時に複数個の素子が成形できる素子成形用部材および、当該素子成形用部材を用いた素子の製造方法、当該素子成形用部材を用いて形成した素子を提供することである。
【課題を解決するための手段】
【００１１】
本発明に係る、素子を成形する素子成形用部材は、積層配置される積層要素を複数備える。積層要素は、成形を行なうための１対の型と、型の外周面を囲むように配置した中空の胴型と、１対の型のうちの一方の型に連接し、一方の型を、胴型の長軸方向において胴型の内周面に沿って押圧する押圧部材とを含む。そして、積層要素は胴型の長軸方向に沿って積層される。また、押圧部材は、上記胴型の外周側面より外側に延在するフランジ部を有していてもよい。積層された積層要素において、１の積層要素におけるフランジ部は、当該１の積層要素の上記押圧部材が配置された側に積層された他の積層要素を構成する胴型の端面（外周側面と交差する面）と接触してもよい。
【００１２】
このようにすれば、複数の積層要素を積層した時に、１対の型の一方を、押圧部材により長軸方向から（胴型の長軸方向において胴型の内周面に沿って）押圧できるので、従来のように素子を構成する素材を介して型（中間型）に応力が加わることに起因して型が胴型に対して傾く、といった問題の発生を抑制できる。
【００１３】
また、１対の型（上型および下型）と胴型と押圧部材とを含む積層要素が複数台、長軸方向（すなわち上下方向）に沿った方向に積層されているため、１回の処理により、積層要素のそれぞれで素子を成形加工することができる。つまり、本発明に係る素子成形用部材を用いれば、１回の処理により複数個の素子を、型の傾きを抑制しながら高効率かつ高品質に成形することができる。
【００１４】
また、上記素子成形用部材において、押圧部材は、胴型の長軸方向において胴型の内周面に沿って延在し、胴型の内周面が規定する空洞部分に挿入する挿入部分を含むことが好ましい。また、押圧部材は、胴型の長軸方向において胴型の外周面に沿って延在し、胴型の外周面の少なくとも一部を囲む拘束部分を含むことがより好ましい。このようにすれば、押圧部材の移動方向を同型の長軸方向に沿った方向へと確実に規定することができる。
【００１５】
押圧部材は、１対の型のうちの一方の型（たとえば上型）と連接するとともに、胴型の内周が形成する空洞部分に挿入する挿入部分を含むことにより、当該挿入部分の表面が押圧部材の胴型に対する拘束部分（押圧部材拘束部）となる。したがって、胴型の内周面と対向する押圧部材拘束部は、押圧部材が胴型の長軸方向に沿った方向に摺動するためのガイド部としての役割を有する。また、もし押圧部材が胴型の長軸方向に対して傾くような場合、押圧部材拘束部は胴型の内周と干渉する。そのため、押圧部材拘束部によって胴型の長軸方向に沿った方向に対する押圧部材の傾きを抑制しながら、押圧部材は胴型の内周面に沿った方向に摺動することができる。
【００１６】
また押圧部材は、胴型の外周面の少なくとも一部を囲む拘束部分（押圧部材拘束部）を含むことにより、胴型の外周面側からも胴型に対しても拘束される。この状態で押圧部材が胴型の長軸方向に沿った方向に摺動すれば、胴型の外周面と対向する押圧部材拘束部は、押圧部材が胴型の長軸方向に沿った方向に摺動するためのガイド部としての役割を有する。また、もし押圧部材が胴型の長軸方向に対して傾こうとする場合、当該押圧部材拘束部が胴型（の外周面）に対して干渉する。そのため、押圧部材拘束部によって胴型の長軸方向に沿った方向に対する押圧部材の傾きを抑制しながら、押圧部材を摺動することができる。このため、押圧部材により押圧される型の傾きを抑制できるので、型のエッジ部分が胴型の内表面と干渉してカジリ現象が発生したり、胴型の内表面や型のエッジ部分が損傷したりすることを抑制できる。
【００１７】
本発明に係る、素子を成形する素子成形用部材においては、少なくとも胴型の平面外形および押圧部材の拘束部分の平面内形は円形状であることが好ましい。そして、胴型の外周面に対向する押圧部材の拘束部分、すなわち押圧部材拘束部が、胴型の外周面と重なる部分の長軸方向に沿った方向の長さをＬｏ（ｍｍ）、押圧部材の拘束部分（押圧部材拘束部）の、長軸方向に交差する断面がなす円形の内側の径(平面内形の径）をＤｓｉ（ｍｍ）、胴型の長軸方向に交差する断面がなす円形の外側の径(平面外形の径）をＤｏ（ｍｍ）、胴型の熱膨張係数をα１（／℃）、押圧部材の熱膨張係数をα２（／℃）、素材を成形する際に素材を加熱する温度（すなわち素子成形用部材の加熱温度）と、素材を１対の型の間に配置した室温との差をΔＴ（℃）とすれば、
０．５°≧ａｒｃｔａｎ（（Ｄｓｉα２−Ｄｏα１）×ΔＴ／Ｌｏ）
の関係を満たすことが好ましい。上述した数式を満たせば、素材を成形するときに素材を加熱したことにより、胴型や押圧部材が熱膨張した状態であっても、上型と連接した押圧部材の、押圧部材拘束部（スリーブ拘束部）の延在方向が、胴型の外周面に対してなす角度を、所望の範囲（０．５°以下）に保つことができる。このため、押圧部材が胴型の長軸方向に対して傾く程度を小さくでき、結果的に胴型の長軸方向に対する型の傾きを小さくできる。
【００１８】
また同様に、本発明に係る、素子を成形する素子成形用部材においては、胴型の平面内形および型の平面外形はそれぞれ円形状であることが好ましい。また、胴型の、長軸方向に交差する断面がなす円形の内側の径（平面内形の径）をＤｉ（ｍｍ）、型の、長軸方向に交差する断面がなす円形の径（平面外形の径）をＤｐ（ｍｍ）、胴型の熱膨張係数をα１（／℃）、型の熱膨張係数をα３（／℃）、素材を成形する際に素材を加熱する温度と、素材を１対の型の間に配置した室温との差をΔＴ（℃）とすれば、
α１＜α３であり、かつ、
０．０３０≧（α１Ｄｉ−α３Ｄｐ）ΔＴ＋（Ｄｉ−Ｄｐ）≧０．００３
の関係を満たすことが好ましい。
【００１９】
上述した数式を満たすことにより、成形加工を行なう際に素子成形用部材の加熱を行ったときに、１対の型と胴型とが熱膨張した状態において、１対の型と胴型との隙間を室温での当該隙間より小さくするとともに、加熱状態での当該隙間を所定の大きさにすることができる。このため、１対の型を形成する２つの型（上型と下型）が、胴型の内部において、胴型の長軸方向に対して垂直な方向（径方向）に互いに位置ずれする量（変位量）を極めて小さくすることができる。また、加熱を行なっているときにおいても、具体的な１対の型と胴型との隙間の量を、０．００３ｍｍ以上０．０３０ｍｍ以下（３μｍ以上３０μｍ以下）にすることができる。
【００２０】
本発明に係る素子成形用部材の各構成要素を構成する材質に関して、まず押圧部材の材質は、石英ガラス、ガラス状カーボン、グラファイト、窒化珪素、炭化珪素、アルミナ、炭化ボロン、ジルコニア、炭化タンタル、モリブデン、タングステンからなる群から選択されるいずれか１つを含むことが好ましい。
【００２１】
この場合、素子の成形工程において素子となるべき素材と共に素子整形用部材を加熱したときに、押圧部材において胴型の表面（内周面または外周面）と対向する部分の、胴型の表面に対する摺動性を維持することができる。また、押圧部材が上述した拘束部分を含む場合には、上述した材料よりも熱膨張係数の大きい材料を胴型の材料として用いることで、加熱時の拘束部分と胴型との間の隙間を室温での当該隙間より小さくできる。この結果、胴型の長軸方向に対する押圧部材の傾きを抑制することができる。
【００２２】
また、押圧部材として高強度（高いヤング率）の材質を用いることにより、欧圧部材の弾性変形が少なくなり、結果的に押圧部材が胴型の長軸方向に対して傾きにくくなる（傾きに対する抵抗力が強くなる）。その結果、胴型の長軸方向に対する押圧部材の傾きを小さくすることができる。以上の条件を満たす材質として、上述した群から選択されるいずれか１つを含む材質を押圧部材の材質として用いることが好ましい。
【００２３】
次に胴型に関して、先述した数式を満足するためには、熱膨張係数が１．０×１０−７（／℃）以上３．５×１０−６（／℃）以下の材料を少なくとも９０質量％以上含むことが好ましく、たとえば石英ガラスを少なくとも９０質量％以上含むことが好ましい。この場合、上述した数式により示される条件を満たすことができる。なお、胴型の材料としては一般的に、石英ガラスを用いることが多い。また、熱膨張係数の値が上述した範囲内に存在する他の材質として、たとえばガラス状カーボンや、窒化珪素などを挙げることができ、これらの材質を胴型の材料として用いてもよい。
【００２４】
また、１対の型の外周面のうち、少なくとも胴型の内周面と対向する摺動面は、炭素を含む材料により構成されていることが好ましい。ここで、炭素を含む材料とは、グラファイト、ガラス状カーボン、ＤＬＣ、ダイヤモンドからなる群から選択されるいずれか１つを含むことが好ましい。
【００２５】
１対の型の材料としては一般的に、胴型の内周面と対向する摺動面のみでなく、型全体を含め、炭素を含む材料で形成されていることが好ましい。上述のような炭素を含む材料を用いることで、型の耐熱性を向上させることができる。また、特に少なくとも胴型の内周面と対向する摺動面を、炭素を含む材料により構成することにより、当該型と胴型との摺動性を向上させることができる。なお、ここで、炭素の同素体として、黒鉛、ガラス状カーボン、ＤＬＣ、ダイヤモンドなどを挙げることができ、上述した１対の型の、少なくとも胴型の内周面と対向する摺動面は、これらを含む材料にて形成されていてもよい。
【００２６】
本発明に係る素子成形用部材において、上下１対の型の、摺動面と、素材を押圧する押圧面とが交差するエッジ部には、０．２ｍｍ以上１．０ｍｍ以下のＲ面取り加工またはＣ面取り加工が施されていることが好ましい。ここでＲ面取り加工とは、２つの面の境界部がある半径（Ｒ）を有する曲面状の形状（Ｒ面部分）を形成する加工をいい、Ｃ面取り加工とは、２つの交差する面の境界部において、２つの当該面に所定角度（通常４５°）で交差するよう面（Ｃ面部分）を形成する加工をいう。Ｒ面取り加工の場合、上述した半径（Ｒ）が０．２ｍｍ以上１．０ｍｍ以下であることが好ましく、Ｃ面取り加工の場合、２つの交差する面の境界部の延在方向に垂直な方向におけるＣ面部分の幅が０．２ｍｍ以上１．０ｍｍ以下であることが好ましい。
【００２７】
このようなＲ面取り加工またはＣ面取り加工を行なうことにより、型の胴型に対するカジリや噛み込みを抑制することができる。また、Ｒ面部分やＣ面部分といった面取り部は、上述したカジリや噛み込みを抑制するので、型と胴型との摺動性を向上させることもできる。
【００２８】
本発明に係る素子成形用部材において、積層要素は、１対の型の間において、素子を構成する素材の位置を調整する枠型をさらに含んでいてもよい。枠型は、曲げ強度３００ＭＰａ以上のセラミックスにて構成されることが好ましい。より具体的には、枠型は、炭化珪素、窒化珪素、アルミナ、炭化ボロン、ジルコニア、炭化タンタルからなる群から選択されるいずれか１つを含む材料にて構成されることが好ましい。
【００２９】
枠型は１対の型の間において、素子を構成する素材の位置を調整するために用いるものであり、成形時に押圧する圧力が側圧として枠型に直接的に負荷される。このため、枠型は高強度な（高曲げ強度を示す）材料を用いて形成されることが好ましい。したがって、枠型は上述したような材料群から選択されるいずれか１つを含む材料にて構成されることが好ましい。また、一般的には上述した強度の材質を含むことが好ましい。
【００３０】
以上に述べた素子成形用部材を用いた素子の製造方法は、素子を構成する素材を準備する工程と、上記素子整形用部材の複数の積層要素における一対の型の間に素材を配置する工程と、複数の積層要素を積層配置する工程と、素材を加熱する工程と、素材を押圧する工程とを備える。素材を押圧する工程では、積層方向に沿って積層要素の集合体に応力を加えることにより、上記素材を押圧する。このようにすれば、上述したように素子成形用部材を用いて、型の傾きを抑制しながら１回の処理により複数個の素子を成形することができる。このため、当該工程により、高効率かつ高品質に、素子を成形することができる。
【００３１】
本発明に係る素子は、上記素子成形用部材を用いて製造される。また、異なる観点から言えば、本発明に係る素子は、上記素子の製造方法を用いて製造される。この場合、素子整形用部材の損傷などなく、傾きなど形状不良のない素子を効率的に製造できるので、製造コストの抑制された素子を実現できる。
【発明の効果】
【００３２】
本発明の素子成形用部材によれば、１回の処理により複数個の素子を、型の傾きを抑制しながら高効率かつ高品質に成形することができる。また、本発明の素子成形用部材を用いて形成した素子は、軸の傾きや偏芯の少ない、高品質な素子とすることができる。
【図面の簡単な説明】
【００３３】
【図１】本発明の実施の形態に係る、一の局面における素子成形用部材の構成を示す概略断面図である。
【図２】本発明の実施の形態に係る、他の局面における素子成形用部材の構成を示す概略断面図である。
【図３】図２の素子成形用部材の１組（積層要素）の各構成要素、および各構成要素の寸法や熱膨張係数を示す概略断面図である。
【図４】図３の点線で囲んだ要部「ＩＶ」を拡大した概略図である。
【図５】図２の素子成形用部材の１組の各構成要素、および各構成要素の寸法や熱膨張係数を示す簡略断面図である。
【図６】図５の各構成要素のうち１対の型と胴型の、熱膨張係数および加熱前の寸法のみを示した簡略断面図である。
【図７】図５の各構成要素のうち１対の型と胴型の、熱膨張係数および加熱時の寸法のみを示した簡略断面図である。
【図８】図３の点線「ＶＩＩＩ，ＩＸ」で囲まれた領域のエッジ部にＲ面取り加工が施された場合における、上型の外周面と、上型の押圧面とが交差するエッジ部の状態を示す概略図である。
【図９】図３の点線「ＶＩＩＩ，ＩＸ」で囲まれた領域のエッジ部にＣ面取り加工が施された場合における、上型の外周面と、上型の押圧面とが交差するエッジ部の状態を示す概略図である。
【図１０】本発明に係る素子成形用部材を用いた素子の製造方法を示すフローチャートである。
【図１１】成形した素子を示す概略断面図である。
【発明を実施するための形態】
【００３４】
以下、図面を参照しながら、本発明の実施の形態が説明される。なお、各実施の形態において、同一の機能を果たす部位には同一の参照符号が付されており、その説明は、特に必要がなければ、繰り返さない。
【００３５】
図１に示すように、本発明の実施の形態に係る、一の局面における素子成形用部材１０は、たとえばデジタルカメラ、遠赤外線カメラや携帯電話など、各種光学機器や光学通信機器などに用いる光学素子（としてのレンズ）を成形するための、素子成形用部材である。この素子成形用部材１０は、図１の断面図に示すように、積層配置される積層要素を複数（図１では３個）備える。積層要素は、成形を行なうための１対の型（上型１および下型２）と、上型１および下型２の外周面を囲むように配置した中空の胴型４と、１対の型のうちの一方の型である上型１に連接し、当該上型１を、胴型４の長軸方向において胴型４の内周面に沿って押圧する押圧部材５と、上型１および下型２の間において、素子を構成する素材３の位置を調整する枠型６とを含む。そして、積層要素は胴型４の長軸方向に沿って積層される。また、押圧部材５は、上記胴型４の外周側面より外側に延在するフランジ部を有している。積層された積層要素において、１の積層要素における上記フランジ部は、当該１の積層要素の上記押圧部材５が配置された側（図１における上側）に積層された他の積層要素を構成する胴型４の端面（外周側面と交差する面であって、たとえば図１では胴型４の底面）と接触する。上述した胴型４は、上型１および下型２を収納し、当該胴型４の内周面の内部にて上型１および下型２を摺動させるために設けられる。たとえば上型１を胴型４の内周面の内部（空洞部分）にて胴型４の長軸方向（図の上下方向）に沿った方向に摺動させることにより、上型１と下型２とにより素材３挟み込んだ状態（押圧した状態）を実現できる。
【００３６】
また、押圧部材５は、胴型４の長軸方向（すなわち図１の上下方向）において胴型４がなす円筒形状の内周面に沿った方向に延在し、胴型４の内周面が規定する空洞部分に挿入する挿入部分を含む。より具体的には、図１に示すように、押圧部材５はその下方（上型１側）において、直径方向（図の左右方向）での幅が、押圧部材５の上方（胴型４の端面に接触するフランジ部が形成された部分）の上記直径方向での幅に比べて狭くなっている。押圧部材５における上記幅の狭くなった領域が、胴型４の内周面が形成する空洞部分に挿入される挿入部分である。この挿入部分が、図１に示すように、胴型４の内周面と対向し、胴型４の内周面に沿って押圧部材５の移動方向を規制する部分となる。つまり、挿入部分は胴型４の内周面に沿って移動することにより押圧部材５の動きを胴型４の長軸方向において内周面に沿った方向に拘束する拘束部５ａである。この拘束部５ａが存在することにより、押圧部材５が胴型４の長軸方向に沿った方向（図の上下方向）に摺動する際に、胴型４の長軸方向に対して押圧部材５が傾くことを抑制できる。また、押圧部材５は上型１に連接しているため、押圧部材５により胴型４の長軸方向に沿った方向から上型１は押圧される。このため、胴型４の長軸方向に対して傾いた方向から押圧部材５により上型１が押圧され、結果的に上型１が胴型４の長軸方向に対して傾くことを抑制できる。つまり、上型１が胴型４の内周面が形成する空洞部分を上下方向（胴型４の長軸方向）に摺動する際に、胴型４の内周面の長軸方向に対して上型１が傾いていると、上型１の端部と胴型４の内周面とが接触しカジリ現象やカミコミ現象が発生する。しかし、上述のように本発明による素子成形用部材１０においては、従来のように素子を構成する素材を介して型（中間型）に応力が加わるのではなく、積層要素に含まれる、傾きが抑制された押圧部材５を介して上型１に応力が加わる。このため、上型１が胴型４の長軸方向に対して傾くことを抑制できるため、上述のようなカジリ現象やカミコミ現象の発生を抑制できる。その結果、胴型４の内表面や上型１の端部（エッジ部分）が損傷する可能性を小さくすることができ、かつ成形される素子における偏芯（シフト、チルト）の発生を抑制することができる。
【００３７】
また、上下１対の型のうち、成形しようとする素子を構成する素材３をその上面上に搭載する下型２上には、図１に示すように、１対の型の間において、素子を構成する素材３の位置を調整するための枠型６（リング）を配置することが好ましい。
【００３８】
この枠型６が存在することにより、素材３を下型２の上面上に配置する際に、枠型６で囲まれた領域内に素材３を配置することができる。そのため、素材３を正確な位置にセットすることができる。また、素材３を加熱する際に、枠型６から素材３の側面に対して熱を効率よく伝播させることにより、素材３の側面の焼結性を向上させることができる。
【００３９】
なお、図１（以下の各図においても同じ）において、素材３は加熱による焼結を行なう前の粉末成形体の状態であってもよいし、加熱による焼結を行なった後の素子（素子３０：図１１参照）であってもよい。
【００４０】
図１に示すように、本発明の実施の形態に係る素子成形用部材１０は、上述した１対の型（上型１および下型２）、胴型４、押圧部材５からなる、１個の素子を成形する組み合わせである積層要素が複数台、胴型４の長軸方向（図の上下方向）に沿った方向に積層されている。このようにすれば、複数台積層された下型２の上面上に配置された枠型６に囲まれた領域のそれぞれに、素子を成形するための素材３を正確に位置決めして配置することができる。そして、素材３を押圧、加熱すれば、配置したそれぞれの素材３が成形されて素子を形成する。したがって、１回の処理により複数個の素子を成形することができる。そのため、素子の成形を効率よく行なうことができる。
【００４１】
図２に示す素子成形用部材１０は、基本的には図１に示す素子成形用部材１０と同様の態様を有している。しかし、図２に示すように、図２の素子成形用部材１０の押圧部材５は、胴型４の外周面の長軸方向に沿った方向に延在し、胴型４の外周面の少なくとも一部を囲む拘束部分であるスリーブ５ｂを含む。以上の点においてのみ、図２の断面図に示す素子成形用部材１０は、先述した図１の断面図に示す素子成形用部材１０と異なる。
【００４２】
図２の素子成形用部材１０の押圧部材５が備えるスリーブ５ｂは、胴型４の長軸方向である、図の上下方向において胴型４の外周面に沿って延在している。スリーブ５ｂの延在部分が、胴型４の外周面に対向する配置となっている。このスリーブ５ｂは、胴型４の外周面に沿って摺動する。したがって、スリーブ５ｂは胴型４の外周面に沿って移動することになるため、スリーブ５ｂ（すなわち押圧部材５）の動きは胴型４の外周面に沿った方向により確実に拘束される。したがって、スリーブ５ｂが存在することにより、押圧部材５および上型１が胴型４の長軸方向に沿った、図の上下方向に摺動する際に、当該押圧部材５および上型１が胴型４の長軸方向に対して傾くことを抑制することができる。
【００４３】
また、図２における素子成形用部材１０の押圧部材５には、図１における素子成形用部材１０の押圧部材５と同様に胴型４の内周面に対向する拘束部５ａも存在する。このため、図２における押圧部材５の動作は、胴型４の外周面と内周面との両方に拘束されることになる。したがって、図２における押圧部材５は、図１における押圧部材５よりもさらに、胴型４の形状（内周面および外周面）にその動作が拘束される。したがって、図２の上下方向に押圧部材５が摺動する際に、当該押圧部材５が胴型４の長軸方向に対して傾くことを抑制する効果をさらに大きくすることができる。したがって、押圧部材５に連接した上型１についても、胴型４の長軸方向に対して傾くことを抑制する効果をさらに大きくすることができる。このため、胴型４の内周面が形成する空洞部分を上型１が上下方向に摺動する際に、胴型４の内表面の長軸方向に対して上型１が傾くことにより、カジリ現象やカミコミ現象が発生する可能性を小さくできる。この結果、胴型４の内表面や上型１のエッジ部分が上述したカジリ現象などにより損傷する可能性を、図１における上型１よりもさらに小さくすることができ、かつ成形される素子における偏芯（シフト、チルト）の発生をさらに抑制することができる。
【００４４】
また、図２に示す素子成形用部材１０についても、上述した１対の型（上型１および下型２）、胴型４、押圧部材５からなる、１個の素子を成形する組み合わせである積層要素が複数台、胴型４の長軸方向（図の上下方向）に沿った方向に積層されている。このようにすれば、先述した図１に示す素子成形用部材１０と同様に、１回の処理により複数個の素子を成形することができる。そのため、素子の成形を効率よく行なうことができる。
【００４５】
先述したように、図１に示す素子成形用部材１０は、たとえばデジタルカメラ、遠赤外線カメラや携帯電話など、各種光学機器や光学通信機器などに用いる光学素子としてのレンズの成形に用いる。したがって、レンズの主面が円形である場合、リング状である枠型６の内周面の内側の領域に、素子を構成する素材３を配置するが、素子の外面が円形状となるよう成形する場合には、少なくとも１対の型の平面外形、胴型４の平面内形、押圧部材５の挿入部分（図１における拘束部５ａ）の平面外形、および枠型６の平面内形は円形状となるように準備することが好ましい。それ以外の部分については、平面形状（長軸方向（図の上下方向）に交差する断面の形状）が必ずしも円形状である必要はなく、たとえば四角形など任意の形状を取り得る。
【００４６】
図３において、１対の型（上型１および下型２）および胴型４および押圧部材５の平面外形は円形状として、胴型４の外周面の押圧部材５への拘束部分であるスリーブ５ｂの、胴型４の外周面を囲む部分の長軸方向に沿った方向の長さをＬｏ（ｍｍ）、スリーブ５ｂの、長軸方向に交差する断面がなす円形の内側の径をＤｓｉ（ｍｍ）、胴型４の長軸方向に交差する断面がなす円形の外側の径をＤｏ（ｍｍ）、胴型４の熱膨張係数をα１（／℃）、押圧部材５の熱膨張係数をα２（／℃）とする。
【００４７】
いま、α１＜α２であり、素子成形用部材１０を成形のために加熱する前の状態において、胴型４の外周面と、スリーブ５ｂにおいて胴型４の外周部と対向する面との間の距離がほとんどゼロであったと仮定する。このとき、素子を成形するために素材３を加熱するときに焼結する温度（すなわち素子成形用部材１０の加熱温度）と、当該素材３を押圧するための１対の型の間に配置したときの室温との差をΔＴ（℃）とすれば、１対の型を室温から加熱温度まで、ΔＴ（℃）だけ昇温させる間に、図３の要部を拡大した図４におけるスリーブ５ｂは、Ｄｓｉα２ΔＴ（ｍｍ）だけスリーブ５ｂの平面外形の外方向（図の右側）へ膨張する。また、型をΔＴ（℃）だけ昇温させる間に、図４における胴型４は、Ｄｏα１ΔＴ（ｍｍ）だけ胴型４の平面外形の外方向（図の右側）へ膨張する。したがって、加熱する前においてスリーブ５ｂが胴型４の外周部と対向する面と胴型４の外周面との間の距離がほとんどゼロであったため、図４に示すように、加熱した際におけるスリーブ５ｂの内周面と胴型４の外周面との間の距離は、
Ｄｓｉα２ΔＴ−Ｄｏα１ΔＴ＝（Ｄｓｉα２−Ｄｏα１）ΔＴ（ｍｍ）
となる。したがって、図４に示すように、スリーブ５ｂの延在方向が、胴型４の延在方向（図の上下方向）に対してなす角度をθとすれば、近似的に、
ｔａｎθ＝（Ｄｓｉα２−Ｄｏα１）×ΔＴ／Ｌｏ
となる。図４に示す角度θが、胴型４の延在方向（長軸方向）に対するスリーブ５ｂの傾きとなる。先述したカジリ現象やカミコミ、および成形される素子における偏芯（シフト、チルト）を抑制するためには、θは０．５°以下であることが好ましい。したがって、
０．５°≧ａｒｃｔａｎ（（Ｄｓｉα２−Ｄｏα１）×ΔＴ／Ｌｏ）
の関係を満たすことが好ましい。
【００４８】
なお、α２＜α１である場合においても、上記と同様に
０．５°≧ａｒｃｔａｎ（（Ｄｓｉα２−Ｄｏα１）×ΔＴ／Ｌｏ）
の関係を満たすことが好ましい。したがってこの場合は、素子成形用部材１０を成形のために加熱する前の状態において、ＤｓｉがＤｏより相当大きい、すなわち胴型４の外周面と、スリーブ５ｂにおいて胴型４の外周部と対向する面との間に相当の隙間を有することが好ましい。
【００４９】
図５〜図７は、上述したように各構成要素間の寸法や熱膨張係数を示す簡略図である。このため、図５〜図７に示す各構成要素の形状は実際のものより簡略化されている。この図５および図６においても、１対の型（上型１および下型２）および胴型４および押圧部材５の平面外形は円形状として、図２に示した本発明に係る素子成形用部材１０のうち、胴型４の長軸方向に交差する断面がなす円形の内側の径をＤｉ（ｍｍ）、１対の型（上型１および下型２）の長軸方向に交差する断面がなす円形の外側の径をＤｐ（ｍｍ）、胴型４の熱膨張係数をα１（／℃）、１対の型の熱膨張係数をα３（／℃）とする。
【００５０】
この場合、素子成形用部材１０を成形のために加熱する前の状態において、１対の型（上型１および下型２）の外周面と胴型４の内周面との径の差はＤｉ−Ｄｐ（ｍｍ）である。そして、このとき、素子を成形するために素材３を加熱するときに焼結する温度（すなわち素子成形用部材１０の加熱温度）と、当該素材３を押圧するときにおける素材３を配置した室温との差をΔＴ（℃）とする。この場合、型をΔＴ（℃）だけ加熱した後における胴型４の長軸方向に交差する断面がなす円形の内側の径は、図７に示すように、Ｄｉ＋α１ＤｉΔＴ（ｍｍ）であり、１対の型（上型１および下型２）の長軸方向に交差する断面がなす円形の外側の径は、図７に示すように、Ｄｐ＋α３ＤｐΔＴ（ｍｍ）となる。
【００５１】
ここで、型をΔＴ（℃）だけ加熱を行なった際に、１対の型の外周面と胴型４の内周面との隙間を少なくすれば、１対の型を構成する上型１と下型２とが配置される位置の範囲がより狭くなる。そのため、上型１と下型２との長軸の位置のズレを少なくすることができる。そのためには、α１＜α３とすることが好ましい。α１＜α３とすれば、加熱時において、熱膨張に起因して１対の型と胴型４との間の隙間が温度上昇に伴って小さくなる。
【００５２】
また、具体的には、上述した隙間の量（ここでは胴型４の長軸方向に交差する断面がなす内周面の径と１対の型の長軸方向に交差する断面がなす外周面の径との差を隙間の量ということにする）は、０．００３ｍｍ以上０．０３０ｍｍ以下（３μｍ以上３０μｍ以下）であることが好ましい。すなわち、
０．０３０≧（α１Ｄｉ−α３Ｄｐ）ΔＴ＋（Ｄｉ−Ｄｐ）≧０．００３
であることが好ましい。なお、上述した隙間の量は、０．００３ｍｍ以上０．０１０ｍｍ以下（３μｍ以上１０μｍ以下）であることがより好ましい。たとえば隙間の量が３μｍ以下であれば、隙間の量が小さすぎるため、上型１および下型２の外周面（摺動面）と、胴型４の内周面とが干渉し、カジリ現象やカミコミ現象が発生して上型１および下型２の外周面や胴型４の内周面が損傷する可能性がある。また、隙間の量を少なくとも３μｍ程度残しておくことにより、いわゆる焼き嵌め状態（素子成形用部材１０を加熱した際に、加工誤差や成型時の温度ムラの影響によって、成形を行なった後に、たとえば１対の型の断面がなす円形の外側の径よりも、胴型４の断面がなす円形の内側の径の方が小さくなる状態）の発生を回避することができる。
【００５３】
また逆に隙間の量が３０μｍを超えると、１対の型を構成する上型１と下型２とが配置され得る位置の範囲が広くなるため、両者の長軸の位置のズレが大きくなり、成形加工を行なう際に上型１または下型２が胴型４の長軸方向に対して傾いたり、成形される素子に偏芯を生じたりする可能性がある。以上より、隙間の量は、０．００３ｍｍ以上０．０３０ｍｍ以下であることが好ましい。
【００５４】
なお、押圧部材５の熱膨張係数α２（／℃）と胴型４の熱膨張係数α１（／℃）との間の関係については、たとえば図２に示すように押圧部材５にスリーブ５ｂが存在する場合には、α２＜α１とすることが好ましい。このようにすれば、型についてΔＴ（℃）だけ加熱を行なった際に、押圧部材５のスリーブ５ｂが胴型４と対向する面と胴型４の外周面との隙間を少なくすることができる。このため、１対の型を構成する上型１と下型２とが配置される位置の範囲がより狭くなる。そのため、上型１と下型２との長軸の位置のズレを最小にすることができる。つまり、α２＜α１とすれば、加熱時の押圧部材５のスリーブ５ｂと胴型４の外周面との隙間を小さくすることができる。
【００５５】
また、たとえば図１に示すように押圧部材５にスリーブ５ｂが存在しない場合には、α１＜α２とすれば、型をΔＴ（℃）だけ加熱した際に、押圧部材５の、胴型４の内周面と対向する拘束部５ａにおいて胴型４の内周面と対向する面と、胴型４の内周面との隙間を少なくすることができる。また、図２に示すスリーブ５ｂが存在する押圧部材５に関しては、α１＜α２とすることにより、押圧部材５のスリーブ５ｂにおいて胴型４と対向する面と胴型４の外周面との隙間が大きくなり、このことが押圧部材５の胴型４に対する傾きなどの発生する原因となり得る。しかし、たとえば図２に示すスリーブ５ｂの長軸方向の長さＬｏ(図３、図４参照）を長くすることにより、スリーブ５ｂが胴型４の外周面に対して拘束される程度を高めることができる。その結果、胴型４の外周面の長軸方向に対する押圧部材５の傾きの発生を抑制することができる。
【００５６】
以上より押圧部材５は、たとえば図２に示すようにスリーブ５ｂが存在する場合にはα２＜α１となるよう材質を選定することが好ましく、たとえば図１に示すようにスリーブ５ｂが存在しない場合にはα１＜α２となるように材質を選定することが好ましい。なお、スリーブ５ｂが存在する押圧部材５において、α１＜α２となるように材質を選定した場合は、Ｌｏを長くすることが好ましい。
【００５７】
また、特に押圧部材５としては、高強度（高いヤング率）の材質を用いることが好ましい。このようにすれば、たとえ配置や外力などの影響により押圧部材５の長軸方向が胴型４の長軸方向に対して傾きを生じそうな状況になっても、押圧部材５においては弾性変形が少なく、傾きに対する抵抗力が強くなる。この結果、胴型４の長軸方向に対する押圧部材５の傾きを小さくすることができる。
【００５８】
以上の理由により、押圧部材５としては、石英ガラス、ガラス状カーボン、グラファイト、窒化珪素、炭化珪素、アルミナ、炭化ボロン、ジルコニア、炭化タンタル、モリブデン、タングステンからなる群から選択されるいずれか１つを含む材質を用いることが好ましい。
【００５９】
続けて、素子成形用部材１０の押圧部材５以外の各構成要素について、それらを形成する具体的な材質について述べる。まず胴型４は、熱膨張係数が１．０×１０−７（／℃）以上３．５×１０−６（／℃）以下の材料を少なくとも９０質量％以上含む材料を用いて形成することが好ましい。中でも特に、熱膨張係数が５．０×１０−７（／℃）である石英ガラスを少なくとも９０質量％以上含む材料を用いることが好ましい。また、上述した石英ガラスからなる（石英ガラスを１００質量％含む）材料を、胴型４の材料として用いることがより好ましい。
【００６０】
上述したように、胴型４として石英ガラスを用いることにより、上型１および下型２の素材選定の自由度が増す。また、石英ガラスの熱膨張係数が小さいため、たとえば室温中で素材を型に配置する処理を行なう際に、上記上型１および下型２と胴型４との隙間が大きくなり、当該処理を容易に行なうことができるという効果を奏する。さらに石英ガラスは輻射熱の熱伝導性が高いという利点をも有する。なお、胴型４中に石英ガラスを９０質量％以上含めることにより、上述した各効果や利点の影響が顕著に現れる。
【００６１】
なお、胴型４として石英ガラスの代わりに、たとえば窒化珪素を用いてもよい。ここで、上述した石英ガラスを用いた場合と同様の、たとえば上記上型１および下型２と胴型４との隙間が大きくなり、当該処理を容易に行なうことができるという効果を奏するためには、少なくとも９０質量％以上の窒化珪素を含む胴型４を用いることがより好ましい。
【００６２】
また、上型１および下型２からなる１対の型については、炭素を含む材料にて形成されていることが好ましい。ここで、炭素を含む材料とは、グラファイト、ガラス状カーボン、ＤＬＣ、ダイヤモンドからなる群から選択されるいずれか１つを含むことが好ましい。
【００６３】
１対の型の材料としては一般的に、上型１と下型２との長軸方向に延在する外周面である摺動面のみでなく、型全体が、上述したような炭素を含む材料で形成されていることが好ましい。このようにすれば、上記摺動面のみを炭素を含む材料で構成する場合より、型全体を当該材料で一体成形することができるので、型の製造工程を簡略化できる。また、たとえばガラス状カーボンの熱膨張係数は２．８×１０−６（／℃）、ダイヤモンドの熱膨張係数は１．１×１０−６（／℃）であるため、１対の型の熱膨張係数を、上述したα１＜α３といった条件を満足することが容易となる。
【００６４】
ただし、特に少なくとも胴型４の内周面と対向する摺動面を優先的に炭素を含む材料にて形成することにより、当該１対の型と胴型４との摺動性を向上させることができる。なお、ここで、炭素の同素体として、黒鉛、ガラス状カーボン、ＤＬＣ、ダイヤモンドを挙げることができ、上述した１対の型の、少なくとも胴型４の内周面と対向する摺動面は、これらを含む材料にて形成されていれば、胴型４に対して充分な摺動性を確保することができる。
【００６５】
成形時に素材を押圧する工程において、上型１における下型２と対向する面が枠型６に接触することにより、リングである枠型６には大きな圧力（側圧）が加えられる。このため枠型６には強度、特に側方より大きな応力が加わった場合を想定して曲げ強度が高い材料を用いることが好ましい。具体的には、曲げ強度３００ＭＰａ以上のセラミックスにて形成されていることが好ましく、少なくとも９０質量％以上のセラミックスを含むことがより好ましい。このような材料を用いて枠型６を形成すれば、成形時（押圧時）に大きな圧力が加わっても高い耐久性を維持することができる。
【００６６】
具体的には、枠型６は、炭化珪素、窒化珪素、アルミナ、炭化ボロン、ジルコニア、炭化タンタルからなる群から選択されるいずれか１つを含む材料にて構成されることが好ましい。
【００６７】
特に上型１および下型２と、胴型４との摺動性をさらに向上させるためには、図８および図９に示すように、たとえば上型１の、胴型４の内周面と対向する摺動面である上型外周面１ｃと、素材３を押圧する押圧面とが交差するエッジ部には、０．２ｍｍ以上１．０ｍｍ以下のＲ面７（Ｒ面取り加工が施された部位）またはＣ面８（Ｃ面取り加工が施された部位）を備えることがより好ましい。エッジ部がＲ面７やＣ面８が加工されていない鋭利な角部となっていれば、上型１が長軸方向に沿った方向に摺動する際に、上型１のエッジ部が胴型４の内周面と干渉したり、当該エッジ部と胴型４の内周面との間に異物が入り込む結果、カジリやカミコミといわれる現象を誘発する可能性がある。この現象を抑制するため、Ｒ面７やＣ面８を施した構造とすることが好ましい。
【００６８】
このようにすれば、たとえ上型外周面１ｃが胴型４の内周面と接触したとしても、エッジ部には胴型４の内周面に対して逃げが発生するため、エッジ部が胴型４の内周面と干渉してカジリやカミコミが発生する可能性を小さくすることができる。
【００６９】
なお、図８中における、エッジ部のＲ面７の半径Ａは０．２ｍｍ以上、図９中における、エッジ部のＣカット部分の寸法Ｂは０．２ｍｍ以上とすることが好ましい。ただし当該Ｒ面７およびＣ面８が大きくなりすぎると、上型１や下型２が胴型４に対して傾きを発生する可能性がある。このため、当該Ｒ面７の半径Ａは１．０ｍｍ以下、当該Ｃ面８の寸法Ｂについても１．０ｍｍ以下とすることが好ましい。
【００７０】
以上の説明により、本発明の実施の形態における素子成形用部材１０は、１対の型が上下方向に摺動する際に、胴型４の内表面の長軸方向に対してたとえば上型１が傾くことにより、カジリ現象やカミコミ現象が発生して、胴型４の内表面や上型１のエッジ部分が損傷する可能性を小さくしながら、複数個の素子を１回の処理で高効率に成形することができる。
【００７１】
次に、上述した本発明の実施の形態における素子成形用部材１０を用いた素子の製造方法を、図１０を参照して説明する。
【００７２】
図１０に示すように、まず素材を準備する工程（Ｓ１０）を実施する。この工程（Ｓ１０）では、具体的には素子を成形する素材３として、たとえばＺｎＳ（硫化亜鉛）粉末を準備する。
【００７３】
次に、素材を型に配置する工程（Ｓ２０）を実施する。この工程（Ｓ２０）においては、具体的には、下型２のうち、上型１と対向する面である上面に配置した、平面形状が円環状の枠型６の内周側の領域に、上述した素材３を配置する。そして図１または図２に示すように上型１を下型２上にセットし、上下１対の型が噛み合うように配置する。さらに、上型１上に押圧部材５を配置する。そして、素材３が配置された下型２、上型１、枠型６、および押圧部材５を胴型４の内部に配置することで、積層要素を準備する。そして、当該積層要素を図１や図２に示すように複数個積層する。
【００７４】
次に、型を加熱する工程（Ｓ３０）を実施する。具体的には、先の工程（Ｓ２０）にて１対の型に配置した素材３を含む素子成形用部材１０全体を９８０℃に加熱する。
【００７５】
次に、素材を押圧する工程（Ｓ４０）を実施する。具体的には、図２において図示しない加圧部材を用いて、最上部の積層要素における押圧部材５に上方から応力を加えることで、上型１側から下型２側へ圧力を印加する。このようにして、先の工程（Ｓ３０）にて加熱された素材３に圧力を印加する。すると当該素材３の成形加工を行なうことができる。なお、先の工程（Ｓ３０）を行ないながら工程（Ｓ４０）による圧力印加を徐々に開始してもよい。成形が完了した後、素子成形用部材１０から素子３０（図１１参照）を取出す。このようにして、本発明に従った素子成形用部材１０を用いて素子３０を製造することができる。
【実施例１】
【００７６】
本発明の効果を確認するため、以下のような試験を行なった。具体的には、上述した本発明の実施の形態に係る素子成形用部材１０を用いて成形した素子と、先述した特許文献１において開示されている、従来から用いられる素子成形用部材を用いて成形した素子との傾きを評価する試験を行なった。
【００７７】
（試料の準備）
先述した図１に示す、押圧部材５にスリーブ５ｂが存在しない素子成形用部材１０と、先述した図２に示す、押圧部材５にスリーブ５ｂが存在する素子成形用部材１０と、先述した特許文献１において第４図に開示されている素子成形用部材（光学素子成形型）とを用いて試料としての素子の成形を行なった。なお、表１は、実施例１において用いた各種素子成形用部材の各構成要素に用いた材質を示す表である。表１に示すように、本実施例１において用いた素子成形用部材はすべて、１対の型すなわち上型１および下型２はガラス状カーボンで形成されたものを用いた。また胴型４は石英ガラス、押圧部材５および枠型６は窒化珪素で形成されたものを用いた。
【００７８】
【表１】
2010202419.tif 000003
【００７９】
試料の種類としては、表２および表３に示すように、ＩＤ１Ａ〜１Ｆという６種類の試料を準備した。これらのＩＤ１Ａ〜１Ｆの試料は、それぞれ表２および表３に示すような異なる条件の素子成形用部材を用いて製造された。
【００８０】
【表２】
2010202419.tif 000004
【００８１】
【表３】
2010202419.tif 000005
【００８２】
表２は、試料の製造に用いた、スリーブ５ｂが存在しない素子成形用部材（図１参照）の条件および製造された試料についての傾き評価の結果を示す。また、表３は、試料の製造に用いた、スリーブ５ｂが存在する素子成形用部材（図２参照）の条件および製造された試料についての傾き評価の結果を示す。
【００８３】
表２および表３に示すように、ＩＤ１Ａ〜１Ｆの試料については、製造に用いられた素子成形用部材１０の構造および各構成要素（上型１、下型２、胴型４など）の寸法が異なっている。具体的には、表２に示すように、ＩＤ１Ａにおける素子成形用部材１０の上型１および下型２の外径Ｄｐ（ｍｍ）（図５参照：上型１および下型２の、胴型４の長軸方向に交差する断面がなす円形の外径）は３０．０００ｍｍとした。また、当該素子成形用部材１０の胴型４の内径Ｄｉ（ｍｍ）（図５参照：胴型４の、長軸方向に交差する断面がなす円形の内径）は３０．０２０ｍｍとした。また、表２に示すように、比較例としてのＩＤ１Ｆにおける素子成形用部材の上型１および下型２の外径Ｄｐ（ｍｍ）は３０．０００ｍｍとした。また、当該素子成形用部材の胴型４の内径Ｄｉ（ｍｍ）は３０．０２０ｍｍとした。
【００８４】
また、ＩＤ１Ｂ〜１Ｅはいずれも表３に示すように、本発明の実施の形態に係る図２に示す素子成形用部材１０を、表１に示す各材質を用いて形成した場合のデータである。表３に示すように、ＩＤ１Ｂ〜１Ｅにおける素子成形用部材１０は、それぞれ寸法のみが異なる。具体的には、胴型４の外径Ｄｏ（ｍｍ）（図３参照：胴型４の、長軸方向に交差する断面がなす円形の外径）については、ＩＤ１Ｂの素子成形用部材１０は３０．０００ｍｍ、ＩＤ１Ｃの素子成形用部材１０は２０．０００ｍｍ、ＩＤ１Ｄの素子成形用部材１０は１５．０００ｍｍ、そしてＩＤ１Ｅの素子成形用部材１０は３０．０００ｍｍとした。また、スリーブ５ｂの内径Ｄｓｉ（ｍｍ）（図３参照：スリーブ５ｂの、長軸方向に交差する断面がなす円形の内径）については、ＩＤ１Ｂの素子成形用部材１０は３０．０５０ｍｍ、以下、ＩＤ１Ｃの素子成形用部材１０は２０．０２０ｍｍ、ＩＤ１Ｄの素子成形用部材１０は１５．０２０ｍｍ、ＩＤ１Ｅの素子成形用部材１０は３０．０３０ｍｍとした。スリーブ５ｂの長さ（ｍｍ）（図３参照：スリーブ５ｂが、胴型４の外周面を囲む部分の長軸方向に沿った方向の長さ）については、ＩＤ１Ｂが１０ｍｍ、ＩＤ１Ｃが２０ｍｍ、ＩＤ１Ｄが１５ｍｍ、そしてＩＤ１Ｅが５ｍｍであった。なお、これらはすべて室温下における寸法値である。
【００８５】
ＩＤ１Ａ〜１Ｆの試料（素子）は、それぞれの素子成形用部材１０を用いて、それぞれ１００個ずつ成形した。なお、各素子形成用部材では、一度に３つの素子を形成できるように、各要素を積層した状態で素子の成形を行なった。
【００８６】
以下、試料の製造方法を具体的に説明する。図１０に示すように、まず素材を準備する工程（Ｓ１０）を実施する。本実施例１において具体的には、素子を成形する素材３として、ＺｎＳ（硫化亜鉛）粉末を準備した。
【００８７】
そして図１０に示すように、素材を型に配置する工程（Ｓ２０）を実施する。本実施例１において具体的には、下型２のうち、上型１と対向する面である上面に配置した、平面形状が円環状の枠型６の内周側の領域に、上述した素材３を配置した。そして図１または図２に示すように上型１を下型２上にセットし、上下１対の型が噛み合うように配置した。さらに、上型１上に押圧部材５を配置した。そして、素材３が配置された下型２、上型１、枠型６、および押圧部材５を胴型４の内部に配置することで、積層要素を準備した。そして、当該積層要素を図１や図２に示すように複数個（ここでは４個）積層した。
【００８８】
続いて図１０に示すように、型を加熱する工程（Ｓ３０）を実施する。実施例１においては具体的に、先の工程（Ｓ２０）にて配置した素材３を含む素子成形用部材を９８０℃に加熱した。
【００８９】
そして図１０に示すように、素材を押圧する工程（Ｓ４０）を実施する。本実施例１においては具体的に、図２において図示しない装置の加圧部材を用いて、最上部の積層要素における押圧部材５に上方から応力を加えることで、上型１側から下型２側へ圧力を５０ＭＰａ印加した。このようにして、先の工程（Ｓ２０）にて下型２の上面に配置した素材３（ＺｎＳ）に圧力を５０ＭＰａ印加した。
以上の手順で素材３を焼結することにより、素材３の成形加工を行なった。この結果、図１１に示すような素子３０を得ることができた。
【００９０】
図１１を参照して、得られた素子３０は、中央部に位置するレンズ部と、当該レンズ部を囲むように配置された縁部とを備える。素子３０の傾きを評価するため、縁部の主表面であるコバ面３ｃについて、後述するように平面度を測定した。
【００９１】
（試験内容）
図１１に示す成形した素子３０としてのレンズに対して、その傾きの測定を行なった。測定には三鷹光器製の三次元測定装置（ＮＨ−３ＳＰ）を使用した。具体的には、平面度が３μｍ以下に保証されている治具に成形した素子３０（レンズ）を固定した。そして、素子３０の主表面の外縁近傍の、主表面に沿った面であるコバ面３ｃ上において、素子３０の主表面の円周に沿った方向にほぼ等間隔に決定した、異なる１２点に関して座標を測定することにより、コバ面３ｃの平面度を算出した。治具の表面に対する、このコバ面３ｃの各面の平面度から演算される角度を、素子３０の傾き角度として評価を行なった。
【００９２】
（結果）
評価結果を、表２および表３の「傾き評価」の欄に示す。なお、当該「傾き評価」の欄において、測定した１００個の素子３０の傾き角度のうち、０．５°を超えるものが１個でも存在する場合は「傾き評価」を「×」とした。また、測定した１００個全数の傾き角度が０．５°以下である場合は、「傾き評価」を「○」とした。さらに、その中でも特に、測定した１００個全数の傾き角度が０．２°以下である場合は「◎」と表示した。さらにその中でも特に、測定した１００個全数の傾き角度が０．０５°以下である場合は「☆」と表示した。
【００９３】
表２に示すように、ＩＤ１Ａ、すなわち本発明の実施の形態に係る図１に示す素子成形用部材１０を用いて形成した素子３０については傾き評価は○となったのに対し、ＩＤ１Ｆ、すなわち従来より用いられる素子成形用部材を用いて形成した素子３０については傾き評価は×となった。このことから、本発明の実施の形態に係る図１に示す素子成形用部材１０は、押圧部材５の拘束部５ａが、押圧部材５および１対の型（上型１および下型２）が胴型４の長軸方向に対して傾くことを抑制することから、図１の素子成形用部材１０を用いて形成する素子３０については傾き角度が小さくなるという効果を示している。対して特許文献１の第４図の素子成形用部材は、傾きを抑制するためのスリーブが存在しない。このため、たとえば中間型が胴型の長軸方向に対して傾いたまま成形加工を行なう可能性がある。したがって、形成される素子３０の傾き角度が大きくなる可能性が高くなるといえる。
【００９４】
また、表３に示すように、ＩＤ１Ｂ〜１Ｅは、すべて本発明の実施の形態に係る図２に示す素子成形用部材１０を用いて素子３０を形成したものであるが、ＩＤ１Ｂにおいては「傾き評価」が「○」、ＩＤ１Ｃおよび１Ｄにおいては「傾き評価」が「◎」であるのに対し、ＩＤ１Ｅにおいては「傾き評価」が「×」となった。
【００９５】
ここで、ＩＤ１Ｂ〜１Ｄにおける、先述した図２に係る構造を有する素子成形用部材１０は、表３に示す各寸法が、先述した数式
０．５°≧ａｒｃｔａｎ（（Ｄｓｉα２−Ｄｏα１）×ΔＴ／Ｌｏ）
を満たしている。しかし、ＩＤ１Ｅにおける素子成形用部材１０は、先述した本発明の実施の形態に係る図２の構造を有しているが、表３に示す各寸法が、上述した数式を満足しない。このため、スリーブ５ｂを備える押圧部材５を有する素子成形用部材１０においては特に、上述した数式を満足することにより、傾きを抑制する効果が大きくなるといえる。
【００９６】
なお、表３中のＩＤ１Ｅにおける素子成形用部材１０は、他の各ＩＤにおける素子成形用部材１０に比べて、ＤｏやＤｓｉの値に比してＬｏの値が小さい。すなわち、スリーブ５ｂの、胴型４の長軸方向に関する長さが短い。Ｌｏが短いために、スリーブ５ｂが傾いても、胴型４の外周面にスリーブ５ｂの動きが拘束されて傾きを矯正する確率が低くなる。また、Ｌｏが小さいと上述した数式から図４における押圧部材５の傾き角度を表わすθの値が大きくなる。
【００９７】
したがって、Ｌｏの値は極力大きくすることが好ましいといえる。特に表３中のＩＤ１ＢおよびＩＤ１Ｃにおける素子成形用部材１０は、ＤｏやＤｓｉの値に比してＬｏの値が大きい。すなわち、スリーブ５ｂの、胴型４の長軸方向に関する長さが長い。Ｌｏが長いために、スリーブ５ｂが傾いても、胴型４の外周面に押圧部材５の移動が拘束されて、押圧部材５の傾きを矯正する確率が高くなる。また、Ｌｏが大きいと上述した数式から図４における押圧部材５の傾き角度を表わすθの値が小さくなる。
【実施例２】
【００９８】
実施例２においては、本発明の実施の形態に係る図２に示す構造を有する素子成形用部材１０の各構成要素の材質や寸法を様々に変更した場合の、傾きの程度を確認する試験を行なった。
【００９９】
（試料の準備）
図２に示した構造の素子成形用部材について、様々な材料および寸法の部材を準備した。具体的には、表４に示すように、ＩＤ２Ａ〜２Ｊという１０種類の素子成形用部材を準備した。表４に示す各ＩＤ２Ａ〜２Ｊの試料はすべて、先述した図２に示す構造を有する素子成形用部材１０、すなわちスリーブ５ｂを備える素子成形用部材１０を用いて製造された素子であり、各ＩＤの素子成形用部材についてはその各構成要素（上型１、下型２、胴型４など）の材質および寸法を様々に変えている。表４に示す各ＩＤ（２Ａ〜２Ｊ）の試料は、先述した実施例１と同様に、準備した素子成形用部材１０を用いて１００個ずつ形成された。なお、試料（素子）の製造方法は、基本的に実施例１における試料の製造方法と同様である。
【０１００】
【表４】
2010202419.tif 000006
【０１０１】
（試験内容）
実施例１と同様の手法を用いて、素子の傾きを評価した。
【０１０２】
（結果）
傾きの評価結果は、表４の「傾き評価」の欄に示されている。すなわち、表４に示すように、ＩＤ２Ａ〜２Ｊまで１０種類の素子成形用部材１０を用いて成形した素子３０のすべてにおいて、「傾き評価」が「○」「◎」「☆」のいずれかとなっている。すなわち、１０種類のそれぞれの素子成形用部材１０で１００個ずつ形成した素子３０のすべて（９００個すべて）において、傾き角度が０．５°以下となった。したがって、ＩＤ２Ａ〜２Ｊまでの１０種類の素子成形用部材１０の各構成要素の材質や寸法の条件はいずれも好ましい条件であるといえる。
【０１０３】
具体的には表４に示すように、たとえば上型１および下型２の材質としてはガラス状カーボン、ＤＬＣコートＳｉＣ、ＤＬＣコート超硬（タングステン・カーバイト）、グラファイトを用いることができる。上型１および下型２のうち、特に胴型４の内周面と対向しながら摺動する外周面（摺動面）については、上述したようにたとえばＤＬＣをコーティングし、少なくとも上型１および下型２の摺動面を優先的にＤＬＣでコーティングすることが好ましい。ここでは、ＤＬＣの薄膜のコーティングを行なう厚みは３μｍとしたが、摺動面として成膜される薄膜は、その厚みを１μｍ以上５μｍ以下とすることが好ましい。このように、上型１および下型２の摺動面を優先的にＤＬＣにて構成すれば、より摺動抵抗を小さくすることができる。
【０１０４】
また、胴型４の材質としては、表４に示すように、熱膨張係数が１．０×１０−７（／℃）以上３．５×１０−６（／℃）以下の材料として、たとえば石英ガラス、ガラス状カーボン、窒化珪素などを用いることができる。また、押圧部材５は、上述したように高強度（高ヤング率）の材質を用いることが好ましく、表４に示すように、石英ガラス、ガラス状カーボン、窒化珪素、炭化珪素、アルミナ、ジルコニア、グラファイト、タングステン、モリブデンなどを用いることができる。
【０１０５】
枠型６の材質としては、高強度（高曲げ強度）の材料を用いることが好ましく、表４に示すように、窒化珪素、炭化珪素、炭化ボロン（Ｂ４Ｃ）、アルミナ、ジルコニア、炭化タンタルなどを用いることができる。
【０１０６】
以上に述べた各材質を用いて、表４に示す寸法値となるように各構成要素を形成した素子成形用部材１０は、表４に示すＩＤ２Ａ〜２Ｊまでのいずれの項目のものについても先述した数式
０．５°≧ａｒｃｔａｎ（（Ｄｓｉα２−Ｄｏα１）×ΔＴ／Ｌｏ）
を満たすことになる。したがって、いずれの項目における素子成形用部材１０についても素子を１００個形成して、傾き角度が０．５°を超える素子３０が１個も発生しない高品質なものを形成することができた。また、図１および図２に示すように、本発明の実施の形態に係る素子成形用部材１０は、１回の処理で複数個の素子を形成させることができるため、高効率に素子３０を形成することができた。
【０１０７】
今回開示された実施の形態および各実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０８】
本発明は、傾きを抑制した高品質な素子を高効率に形成する技術として特に優れている。
【符号の説明】
【０１０９】
１  上型、１ｃ  上型外周面、２  下型、３  素材、３ｃ  コバ面、４  胴型、５  押圧部材、５ａ  拘束部、５ｂ  スリーブ、６  枠型、７  Ｒ面、８  Ｃ面、１０  素子成形用部材、３０  素子。
【図１】
2010202419.tif 000007
【図２】
2010202419.tif 000008
【図３】
2010202419.tif 000009
【図４】
2010202419.tif 000010
【図５】
2010202419.tif 000011
【図６】
2010202419.tif 000012
【図７】
2010202419.tif 000013
【図８】
2010202419.tif 000014
【図９】
2010202419.tif 000015
【図１０】
2010202419.tif 000016
【図１１】
2010202419.tif 000017